(57)【要約】【課題】  人体に影響が無く安全性の高い抗菌作用と生分解性とを有する食品用フィルム又は成型フィルムの提供。【解決手段】  生分解性フィルムにイソチアン酸エステル類化合物及び／又はテルペン類化合物のサイクロデキストリン包接物をコーティングしてなる食品用抗菌生分解性フィルム又は食品用抗菌生分解性成型フィルム。【選択図】  図２
2006199852.tif 000002
【特許請求の範囲】
【請求項１】
生分解性フィルムにイソチアン酸エステル類化合物及び／又はテルペン類化合物のサイクロデキストリン包接物をコーティングしてなる食品用抗菌生分解性フィルム又は食品用抗菌生分解性成型フィルム。
【請求項２】
紙、レーヨン紙及び不織布から選択される基材が、生分解性接着剤を介して前記生分解性フィルムにラミネート加工されている、請求項１記載の食品用抗菌生分解性フィルム又は食品用抗菌生分解性成型フィルム。
【請求項３】
更に生分解性インキが使用されている、請求項１又は２の食品用抗菌生分解性フィルム又は食品用抗菌生分解性成型フィルム。
【発明の詳細な説明】
【技術分野】
【０００１】
本発明は、生成食品の保存や流通時に、生鮮食品や包装材料に付着又は浮遊している微生物や黴の繁殖を抑制し、食品の品質を保持するのに有効である、環境適合性食品用フィルム又は食品用成型フィルムに関する。
【背景技術】
【０００２】
近年、コンビニエンスストアや各種弁当専門店等の繁栄により、各種食品（例えば、弁当、和菓子、ケーキ、惣菜）が製造工場から各店舗に届けられるまでの流通時及び当該食品をユーザが食するまでの期間、当該食品の日持ちを確実に担保する手段が、益々重要になってきている。特に、微生物の増殖やカビ発生は、食中毒の原因にもなるので、これらを抑制することは極めて重要である。
【０００３】
ところで、従来、この種の抗菌性食品用フィルムとして、例えば合成樹脂フィルムを製造する際に樹脂中に抗菌性ゼオライト等の無機物を分散させたフィルムがある。しかしながら、このような抗菌性食品用フィルムは、生鮮食品と直接接触した部分では抗菌効果を発揮するものの、生鮮食品と直接接触していない部分においては微生物の繁殖を抑制するのが困難であり、生鮮食品の品質保持が部分的で不十分であるという問題がある。更には、合成樹脂フィルムは、通常、ポリエステル、ポリプロピレン、ポリエチレン等を用いた、そのまま廃棄できない石油系の物質で構成されている。したがって、ユーザにとっては、分別回収を行なう必要があり非常に面倒であると共に、その面倒さ故、例えば、山や海等の観光地においては、前記物質が廃棄され、その結果、国内の多くの観光地が深刻なゴミ問題という悩みを抱えているというのが実情である。
【特許文献１】特開平４−３１８０３３号公報
【発明の開示】
【発明が解決しようとする課題】
【０００４】
そこで、本発明は、人体に影響が無く安全性の高い抗菌作用を有する食品用フィルム又は成型フィルムの提供を第一の目的とし、更に、抗菌性に加え生分解性を有する食品用フィルム又は成型フィルムの提供を第二の目的とする。
【課題を解決するための手段】
【０００５】
本発明（１）は、生分解性フィルムにイソチアン酸エステル類化合物及び／又はテルペン類化合物のサイクロデキストリン包接物をコーティングしてなる食品用抗菌生分解性フィルム又は食品用抗菌生分解性成型フィルムである。
【０００６】
本発明（２）は、紙、レーヨン紙及び不織布から選択される基材が、生分解性接着剤を介して前記生分解性フィルムにドライラミネート加工されている、前記発明（１）の食品用抗菌生分解性フィルム又は食品用抗菌生分解性成型フィルムである。
【０００７】
本発明（３）は、更に生分解性インキが使用されている、前記発明（１）又は（２）の食品用抗菌生分解性フィルム又は食品用抗菌生分解性成型フィルムである。
【発明の効果】
【０００８】
本発明によれば、基本的な構成に関してはすべて生分解性なので、環境に優しく分別回収の必要がない。更に、揮発性で強い刺激臭があったイソチアン酸エステル類等をサイクロデキストリンで包接して無臭化させたものを用いている（常温では無臭で、湿度４０％以下では刺激臭が無い）ので、非常に使いやすく安定したフィルム製剤（例えば弁当用フィルム製剤）を提供することを可能にした。加えて、食中毒・カビ・腐敗菌に対し、制菌作用があり、鮮度保持・日持ち向上に優れた効果を発揮する。また、水・水蒸気・湿気に反応し抗菌作用を発揮する。
【発明を実施するための最良の形態】
【０００９】
以下、本明細書中の各用語の意義について説明すると共に、発明を実施するための最良形態について詳述する。尚、本発明の技術的範囲は、以下で詳述する最良形態に何ら限定されるものではない。
【００１０】
イソチアン酸エステル類化合物とは、イソチアン酸エステル及びその誘導体を指し、例えば、イソチオシアン酸アリル、イソチオシアン酸イソアミル、イソチオシアン酸イソブチル、イソチオシアン酸イソプロピル、イソチオシアン酸エチル、イソチオシアン酸ニトロフェニル、イソチオシアン酸フェニル、イソチオシアン酸ブチル、イソチオシアン酸プロピル、イソチオシアン酸ベンジル、イソチオシアン酸メチルを挙げることができ、優れた効果から、イソチオシアン酸アリルがより好適である。
【００１１】
テルペン類化合物としては、α−ピネン、Ｌ−リモネン、Ｄ−リモネン、モノテルペン、セスキテルペン等の炭化水素、テルペンアルコール、テルペンアルデヒド、テルペンケトン、テルペンオキシド、テルペン酸等が好適である。
【００１２】
前記イソチアン酸エステル類化合物及び／又は前記テルペン類化合物が包接されるサイクロデキストリンとは、澱粉に酵素（サイクロデキストリングルカノトランスフェラーゼ）を作用させて得られる環状オリゴ糖であり、グルコース残基の数が６個のα型、７個のβ型、８個のγ型のサイクロデキストリンが一般に使用されるが、その他マルトシルサイクロデキストリン、ジメチルサイクロデキストリンの如き分岐サイクロデキストリンや修飾サイクロデキストリン、又はサイクロデキストリンポリマー等も使用可能である。尚、当該包接化合物は、例えば、０．１〜７０重量％のサイクロデキストリン水溶液にイソチオシアネート類化合物及び／又はテルペン類化合物を混合攪拌し、次いで該混合液を噴霧乾燥することにより製造可能である。また、市販品としては、塩水港精糖株式会社からデキシーパールＫ−１００という商品名で入手可能である。
【００１３】
生物分解性プラスチックは、特に限定されず、例えば、ポリビニルアルコール（ＰＶＡ）、ポリ乳酸、ポリアルキレンサクシネート、ポリカプロラクトン（ＰＣＬ）、ポリエステルカーボネート、ポリアミノ酸、ポリエステルアミド、酢酸セルロース、澱粉、澱粉とＰＣＬとＰＶＡの混合物、キトサン、ポリヒドロキシブチレート／バリレート（ＰＨＢ／Ｖ）等がある。コストや使いやすさ等の理由からポリ乳酸が好適である。
【００１４】
生分解性インキは、特に限定されないが、例えば、生分解性のバインダー樹脂、当該バインダー樹脂を可溶化する溶媒、着色顔料又は磁性顔料とから構成されている。ここで、バインダー樹脂としては、例えば、澱粉変性物系や脂肪族ポリエステル系を挙げることができ、澱粉変性物系が好適である。市販品としては、例えば、澱粉変性物系としてはバイオテックカラーＨＧＣ（大日精化製）、脂肪族ポリエステル系としてはバイオテックカラーＨＧＰ（大日精化製）、ポリ乳酸系としてはバイオテックカラーＴＥ（大日精化製）、また、大豆蛋白質としてはDupont Soy Polymers社製のPro-Cote（登録商標）を挙げることができる。尚、着色顔料及び磁性顔料としては、従来のインキ組成物において用いられているものを適宜選択して使用することができる。例えば、カーミン６Ｂ、レッド２Ｂ、モノアゾエロー、ジスアゾエロー、ピラゾロンオレンジ、バルカンオレンジ、クロモフタロエロー、クロモフタルレッド等のアゾ顔料、銅フタロシアニンブルー、銅フタロシアニングリーン、ジオキサジンバイオレット、イソインドリノンエローベリレン、ペリノン、フラバントロン、チオインジゴ等の多環式顔料；無機顔料としては、酸化チタン、べんがら、沈降性硫酸バリウム、沈降性炭酸カルシウム、含水珪酸塩、無水珪酸塩、アルミニウム粉、カーボンブラック、パール顔料；磁性顔料としては、いわゆるハード磁性材、例えば磁性酸化鉄、コバルト被着磁性酸化鉄、バリウムフェライト等の高保磁力材等、鉄、ニッケル、クロム等の強磁性金属；いわゆるソフト磁性材、例えばパーマロイ、センダスト等の強磁性合金等の粉末を挙げることができる。
【００１５】
生分解性接着剤も、特に限定されず、例えば、ポリ乳酸系接着剤としてバイオテックＤＬ  Ｅ−Ｌ（大日精化製）、Dupont Soy Polymers社製のPro-Cote（登録商標）の水溶液、ランディＰＬ−１０００（ミヨシ油脂株式会社製）、ランディＰＬ−２０００（ミヨシ油脂株式会社製）が使用可能である。
【００１６】
本明細書にいう「抗菌」は、「殺菌」及び／又は「制菌」を意味し、更に「菌」は、カビ類等の微生物全般を含む。
【００１７】
次に、食品用抗菌生分解性フィルム又は食品用抗菌生分解性成型フィルムの製造方法について説明する。まず、生分解性フィルムを準備する。このフィルムに対し、イソチアン酸エステル類化合物及び／又はテルペン類化合物のサイクロデキストリン包接物溶液を塗布する。ここで、前記サイクロデキストリン包接物溶液の塗布方法は、特に制限されず、例えば、刷毛塗り、グラビアコーター、スプレー加工、ロールコーターを用いた方法、ディッピング法等がある。そして、塗布後、乾燥させて溶媒を除去することにより、前記サイクロデキストリン包接物の皮膜（コート層）がフィルム表面に形成される。尚、コーティングする範囲は、フィルム全体であっても一部であってもよい。
【００１８】
また、前記サイクロデキストリン包接物の皮膜を形成する前に、フィルム表面に生分解性インキ層を形成させてもよい。この生分解性インキ層は、所定事項や図柄を印刷したり、ケースを着色等したりするために設けられる。
【００１９】
更に、前記フィルムに所定の基材（紙、レーヨン紙及び不織布）を生分解性接着剤で接着して積層体（ラミネート）を形成させてもよい。この場合、生分解性インキ層は、フィルム側に形成させても所定の基材上に形成させてもよい。また、積層方法は、使用する生分解性接着剤の種類やスペックに基づき、一般に行なわれる手法（例えばドライラミネート加工）で可能である。
【００２０】
次に、図１〜図４を参照しながら、本発明に係る食品用抗菌生分解性フィルム及び食品用抗菌生分解性成型フィルムを説明する。尚、図中、１は生分解性フィルム、２は生分解性インキ層、３はサイクロデキストリン包接物層、４は生分解性接着剤層、５は基材である。まず、図１及び図３を参照しながら、本発明に係る食品用抗菌生分解性フィルムを説明する。当該フィルムＡは、生分解性フィルム１の一方の面に生分解性インキ層２が形成されており、更に前記層２にサイクロデキストリン包接物層３が形成されている。ここで、各フィルムや層の厚みは限定されず、例えば、１０μ〜５０μmの範囲である。そして、当該フィルムＡは、図３に示すように、例えば、弁当容器内の食材の上に置く形で利用される。次に、図２及び図４を参照しながら、本発明に係る食品用抗菌生分解性成型フィルムを説明する。当該フィルムＢは、一方の面に生分解性インキ層２が形成された生分解性フィルム１が、生分解性接着剤層４を介して基材５とラミネートされており、更に、当該積層体の表面にサイクロデキストリン包接物層３が形成されている。ここで、各フィルムや層の厚みは限定されず、図Ａの態様と同じく、例えば、１０μ〜５０μmの範囲である。成型用は厚みに限定しない。そして、当該フィルムＢは、図４に示すように、例えば、カップ等の食品を入れる容器として利用される。尚、本発明のフィルムや成型フィルムの形状は、図示した形状に限定されず、例えば、フィルムに関しては、波状、円形状、三角状、成型フィルムに関しては、角柱状、ひだ状等を含め、どのような形状でもよい。
【００２１】
尚、本発明に係るフィルムの用途としては、例えば、弁当用抗菌シート・おせち用抗菌シート・フィルムケース（和菓子・洋菓子・惣菜用）を挙げることができる。また、使用に際しては、特にフィルムケースはサイクロデキストリン包接物のコート面を内側にすることで、食品（例えば惣菜）自身の抗菌効果が向上し、外側に向ければ弁当容器全体に抗菌効果をもらたすことができる。
【実施例】
【００２２】
以下、本発明に係る実施例を説明する。
製造例１（食品用抗菌生分解性フィルム）
２０重量％のサイクロデキストリン水溶液にイソチアン酸アリルをサイクロデキストリン固形分に対して１１重量％混合攪拌して包接化合物水溶液を得た後、ポリ乳酸二軸延伸フィルム（商品名「エコロージュ」、三菱樹脂株式会社製、融点１５５〜１７５℃）の表面に塗布し、乾燥させて１０〜３０μｍ厚のコート層を形成させ、本例のフィルムを得た。尚、前記ポリ乳酸二軸延伸フィルムの塗布面には、事前に、バイオテックカラーＨＧＣ（大日精化製）を用いて周知手段で模様を付したものを用いた。
【００２３】
製造例２（食品用抗菌生分解性成型フィルム）
バイオテックカラーＨＧＣ（大日精化製）を用いて周知手段で模様を付したポリ乳酸二軸延伸フィルム（商品名「エコロージュ」、三菱樹脂株式会社製、融点１５５〜１７５℃）の表面（模様を付した側）にランディＰＬ−２０００（ミヨシ油脂株式会社製）を塗布して乾燥させた後、レーヨンパルプ紙を重ねてローラで両者を挟んで加圧加熱成型して積層体を得た。次に、２０重量％のサイクロデキストリン水溶液にイソチアン酸アリルをサイクロデキストリン固形分に対して１１重量％混合攪拌して包接化合物水溶液を得た後、前記積層体の表面（紙側）に塗布し、乾燥させて１０〜３０μｍ厚のコート層を形成させ、本例の成型フィルムを得た。
【００２４】
試験例１（抗菌試験）
製造例１のフィルム及び製造例２の成型フィルムに関して、抗菌性の評価を行った。ここで、抗菌性試験は、サンプルを２０×２０ｃｍ大に製袋して、その中にマグロドリップを混釈した液体培地シャーレを入れて１０℃で４８時間放置した後、液体培地中の生菌数を測定して抗菌効果の有無を調査し、〇は抗菌効果が認められることを示し、×は認められないことを示している。結果を表１に示す。
【００２５】
試験例２（生分解性試験）
製造例１のフィルム及び製造例２の成型フィルムに関して、抗菌性の評価を行った。ここで、生分解性試験は、１０ｃｍ×１０ｃｍ、厚さ０．２ｃｍの平板フィルムを調製し、このフィルムを土中に埋設して、生分解性をその重量変化によって調べた。重量の減少（２ヶ月後の重量減量率％）は、平板フィルムが生分解を受ける程度を示す。結果を表１に示す。
【００２６】
【表１】
2006199852.tif 000003
【図面の簡単な説明】
【００２７】
【図１】図１は、本最良形態に係る食品用抗菌生分解性フィルムＡの一例を示したものである。
【図２】図２は、本最良形態に係る食品用抗菌生分解性成型フィルムＢの一例を示したものである。
【図３】図３は、弁当箱中の惣菜とごはんの上に食品用抗菌生分解性フィルムＡを乗せた例を示したものである。
【図４】図４は、カップ状の食品用抗菌生分解性成型フィルムＢ内にケーキが入っている例を示したものである。
【符号の説明】
【００２８】
１  生分解性フィルム
２  生分解性インキ層
３  サイクロデキストリン包接物層
４  生分解性接着剤層
５  基材
６  惣菜
７  ごはん
【図１】
2006199852.tif 000004
【図２】
2006199852.tif 000005
【図３】
2006199852.tif 000006
【図４】
2006199852.tif 000007